СПОСОБ РАФИНИРОВАНИЯ ЦИНКА ОТ ЖЕЛЕЗА

1. Способ рафинирования цинка от железа, включающий расплавление его, вмешивание в расплав алюминия и съем дроссов, отличающийся тем, что, с целью снижения выхода цинка в дроссы, вмешивание алюминия в расплав ведут до содержания его 3-9%, расплав подвергают центробежной фильтрации при 690-420°С, затем обрабатывают карналлитовым флюсом.
2. Способ по п.1, отличающийся тем, что фильтрацию ведут сначала при 690-500°С, а затем, после снижения содержания алюминия, при 420-460°С.
3. Способ по пп.1, 2, отличающийся тем, что первую стадию фильтрации ведут при содержании алюминия, на 1-4% превышающем содержание железа, а вторую - при отношении содержания алюминия к железу 1:(1÷1,2).
4. Способ по п.1-3, отличающийся тем, что дроссы второй стадии фильтрации возвращают в исходный цинк перед первой стадией фильтрации.
5. Способ по пп.1-4, отличающийся тем, что дроссы второй стадии фильтрации возвращают в исходный цинк в смеси с отработанным флюсом.
6. Способ по пп.1-5, отличающийся тем, что карналлитовый флюс содержит 1-10% хлористого цинка.
7. Способ по п.1, отличающийся тем, что алюминий вмешивают в цинк в виде сплава с 9-13% кремния.
8. Способ по п.7, отличающийся тем, что сплав вмешивают в цинк при 500-700°С.